Procédé de préparation d'un adsorbant composite de chrome hexavalent à base de boues, comprenant : un ajout d’un mélange de boues aérobies et de scories de graphite dans un activateur pour imprégnation, et une soumission à une modification par pyrolyse pour obtenir un produit pyrolysé ; et une réalisation d’une modification par amination sur le produit pyrolysé pour introduction de -NH2 dans une surface du produit pyrolysé afin d’obtenir l'adsorbant composite de chrome hexavalent à base de boues. Procédé de préparation selon la revendication 1, dans lequel la réalisation de la modification par amination sur le produit pyrolysé pour introduction de -NH2 dans la surface du produit pyrolysé pour obtenir l'adsorbant composite de chrome hexavalent à base de boues, comprend : une réalisation d’une réaction de modification par amination sur le produit pyrolysé avec un composé de silane dans les conditions d'une solution d'ammoniaque et d'eau, et une introduction de -NH2 dans la surface du produit pyrolysé pour obtenir l'adsorbant composite de chrome hexavalent à base de boues. Procédé de préparation selon la revendication 2, dans lequel un processus de réaction de la réaction de modification par amination comprend : une hydrolysation du composé silane catalysé par la solution d'ammoniaque pour générer des groupes Si-OH fixés à la surface du produit pyrolysé ; les groupes Si-OH subissant une réaction de condensation les uns avec les autres pour former une liaison Si-O-Si ; et dans la condition de solution d'ammoniaque, un recouvrement et un enveloppement d’un groupe amino sur la liaison Si-O-Si à la surface du produit pyrolysé pour former l'adsorbant composite de chrome hexavalent à base de boues avec introduction de -NH2. Procédé de préparation selon la revendication 3, dans lequel une réaction de modification par amination comprend : le groupe Si-OH étant capable de subir une réaction de condensation avec un groupe carboxyle sur la surface du produit pyrolysé. Procédé de préparation selon la revendication 2, dans lequel le composé de silane est un composé de silane capable d'être hydrolysé pour générer des groupes Si-OH sous la catalyse d'une solution d'ammoniaque ; de préférence, le composé de silane comprend un ou une combinaison de deux parmi TEOS et APTES ; et de préférence, la solution d'ammoniaque est de l'ammoniac aqueux. Procédé de préparation selon la revendication 5, dans lequel la réalisation de la réaction de modification par amination sur le produit pyrolysé avec le composé de silane dans les conditions d'une solution d'ammoniaque et d'eau, et l'introduction de -NH2 à la surface du produit pyrolysé pour obtenir l'adsorbant composite de chrome hexavalent à base de boue, comprennent : une dispersion du produit pyrolysé dans de l'éthanol, et un ajout d'ammoniac aqueux et d'eau pour mélange ; un ajout de TEOS et d'APTES pour effectuer la réaction de modification par amination, pour introduction de -NH2 dans la surface du produit pyrolysé ; et une filtration, un lavage à l'éthanol et un séchage en séquence après la réaction, en obtenant ainsi l'adsorbant composite de chrome hexavalent à base de boues ; de préférence, la température de réaction de la réaction de modification par amination est de 15℃ à 35℃ ; et de préférence, le temps de réaction de la réaction de modification par amination est de 24 heures à 48 heures. Procédé de préparation selon la revendication 1, dans lequel l'addition du mélange des boues aérobies et des scories de graphite dans l'activateur pour imprégnation, et la soumission à la modification par pyrolyse pour obtenir le produit pyrolysé, comprennent : un ajout du mélange des boues aérobies et des scories de graphite dans l'activateur pour imprégnation, puis une agitation et un mélange pour obtenir un mélange imprégné ; une filtration sous une pression réduite, et un séchage d’un résidu de filtration obtenu à une température élevée pour obtenir un résidu de filtration séché ; et une mise en place du résidu de filtration séché dans un four tubulaire à haute température pour la pyrolyse afin d'obtenir le produit pyrolysé ; de préférence, le mélange des boues aérobies et des scories de graphite est mélangé avec l'activateur selon un rapport solide/liquide de 1:(1 à 5,5) ; de préférence, l'activateur présente une concentration de 1 mol/L à 5 mol/L ; de préférence, le temps d'agitation pour l'agitation et le mélange est de 24 heures ; de préférence, la température de séchage du résidu de filtration à haute température est de 105°C ; de préférence, le temps de séchage du résidu de filtration à haute température est de 24 heures ; de préférence, la température de pyrolyse du four tubulaire à haute température est de 350℃ à 650℃ ; de préférence, la pyrolyse est effectuée sous la protection d'une atmosphère d'azote ; de préférence, le temps de pyrolyse est de 1 heure à 4 heures ; de préférence, le débit d’écoulement d'azote pendant la pyrolyse est de 0,5 L/min ; et de préférence, la vitesse de chauffage du four tubulaire à haute température est de 5℃/min. Adsorbant composite de chrome hexavalent à base de boues, dans lequel l'adsorbant composite de chrome hexavalent à base de boues est préparé par le procédé de préparation selon l'une quelconque des revendications 1 à 10. Adsorbant composite de chrome hexavalent à base de boues selon la revendication 8, dans lequel chaque monomère particulaire de l'adsorbant composite de chrome hexavalent à base de boues présente une structure composite ; et la structure composite du monomère particulaire est une structure composite avec les particules de produit pyrolysé obtenues par la pyrolyse du mélange des boues aérobies et des scories de graphite en tant que noyau, de multiples groupes de liaisons Si-O-Si en tant que couche intermédiaire recouvrant les surfaces extérieures des particules de produit pyrolysé, et de molécules de -NH2 liées à du Si dans les liaisons Si-O-Si en tant que couche périphérique. Adsorbant composite de chrome hexavalent à base de boues selon la revendication 8, dans lequel un mode de liaison des molécules de -NH2 et de Si dans les liaisons Si-O-Si est représenté par la formule chimique suivante :